(57)【要約】【課題】高温強度、特に靭性に優れるとともに、製造性についても配慮がなされた耐熱合金を提供する。【解決手段】本発明は、Ｎｉに必須の添加元素であるＩｒ、Ａｌ、及び、Ｗを添加したＮｉ−Ｉｒ−Ａｌ−Ｗ合金からなる耐熱性Ｎｉ基合金であって、Ｉｒ：５．０〜５０．０質量％、Ａｌ：１．０〜８．０質量％、Ｗ：５．０〜２０．０質量％、残部Ｎｉからなり、必須の強化相として、Ｌ１２構造を有するγ’相がマトリックス中に分散するNi基合金からなる耐熱材料である。このＮｉ基合金からなる耐熱材料は、Ｂ：０．００１〜０．１質量％、Ｃｏ：５．０〜２０．０質量％、Ｃｒ：１．０〜２５．０質量％、Ｔａ：１．０〜１０．０質量％、Ｎｂ：１．０〜５．０質量％、Ｔｉ：１．０〜５．０質量％、Ｖ：１．０〜５．０質量％、Ｍｏ：１．０〜５．０質量％から選択される１種又は２種以上の添加元素、又は、０．００１〜０．５質量％のＣを含んでいても良い。【選択図】  図１
2014173163.tif 000002
【特許請求の範囲】
【請求項１】
Ｎｉに必須の添加元素であるＩｒ、Ａｌ、及び、Ｗを添加したＮｉ−Ｉｒ−Ａｌ−Ｗ合金からなる耐熱性Ｎｉ基合金であって、
Ｉｒ：５．０〜５０．０質量％、Ａｌ：１．０〜８．０質量％、Ｗ：５．０〜２０．０質量％、残部Ｎｉからなり、
必須の強化相として、Ｌ１２構造を有するγ’相がマトリックス中に析出・分散するＮｉ基合金からなる耐熱材料。
【請求項２】
下記のグループＩから選択される１種又は２種以上の添加元素を含む請求項１記載の耐熱性Ｎｉ基合金。
グループＩ：
Ｂ：０．００１〜０．１質量％、
Ｃｏ：５．０〜２０．０質量％、
Ｃｒ：１．０〜２５．０質量％、
Ｔａ：１．０〜１０．０質量％、
Ｎｂ：１．０〜５．０質量％、
Ｔｉ：１．０〜５．０質量％、
Ｖ：１．０〜５．０質量％、
Ｍｏ：１．０〜５．０質量％、
【請求項３】
更に、０．００１〜０．５質量％のＣを含み、炭化物が析出・分散する請求項１又は請求項２記載の耐熱性Ｎｉ基合金。
【請求項４】
耐熱性Ｎｉ基合金の製造方法であって、
請求項１〜請求項３のいずれかに記載の組成のＮｉ基合金を、７００〜１３００℃の温度域で時効熱処理し、析出物として、少なくともＬ１２構造を有するγ’相を析出させる耐熱性Ｎｉ基合金の製造方法。
【請求項５】
時効熱処理前に、Ｎｉ基合金を１１００〜１８００℃の温度域で均質化熱処理する請求項４記載の耐熱性Ｎｉ基合金の製造方法。
【発明の詳細な説明】
【技術分野】
【０００１】
本発明は、ジェットエンジン、ガスタービン等の高温部材や、摩擦攪拌接合（ＦＳＷ）のツール（工具）等の構成材料として好適であり、新規な組成を有するＮｉ基耐熱合金及びその製造方法に関する。詳しくは、従来のＮｉ基合金よりも耐熱性、耐酸化性に優れ、過酷な高温雰囲気に曝されても必要強度を維持し得る合金に関する。
【背景技術】
【０００２】
この種の耐熱性合金としては、Ｎｉ基合金やＣｏ基合金等が知られているが、各種熱機関の燃費向上、環境負荷低減を目的に熱効率の改善が近年強く求められており、その構成材料の耐熱性向上の要求が一段と過酷になっている。そのため、従来のＮｉ基やＣｏ基合金に代わる新規耐熱材料の開発が検討されており、多くの研究報告が発表されている。
【０００３】
例えば、本願発明者等は、Ｎｉ基合金に替る新たな耐熱合金として、Ｉｒ基合金であるＩｒ−Ａｌ−Ｗ系合金を開示している（特許文献１）。この耐熱合金は、その強化機構としてＬ１２構造を有する金属間化合物であるγ’相（Ｉｒ３（Ａｌ，Ｗ））の析出強化作用を利用するものである。γ’相は温度上昇に伴い強度も高くなる逆温度依存性を呈することから、優れた高温強度、高温クリープ特性を合金に付与することができる。尚、このγ’相による強化作用の利用は、従来のＮｉ基耐熱合金と同様である。
【先行技術文献】
【特許文献】
【０００４】
【特許文献１】特許第４８３３２２７号明細書
【発明の概要】
【発明が解決しようとする課題】
【０００５】
上記の本発明者等によるＩｒ基の耐熱合金は、従来のＮｉ基耐熱合金に対する高温強度改善の観点からは満足のいくものであるが問題点もある。即ち、このＩｒ基合金（Ｉｒ−Ａｌ−Ｗ系合金）は、硬度は高いものの靭性に劣る点が指摘されており、特に、脆いＢ２型の金属間化合物（ＩｒＡｌ、以下、Ｂ２相とする）が残存するため、更に脆くなる傾向があるとされている。
【０００６】
そして、Ｉｒ基合金はその製造性についても指摘がなされるところであり、融点が高過ぎるために溶解・鋳造工程の際のコストが懸念される。更に、本発明者等によると、Ｉｒ基合金は、鋳造・凝固時に割れが発生し易く、欠陥の無い製品の製造が難しいという点も見出されている。
【０００７】
本発明は以上のような背景のもとになされたものであり、高温強度特に靭性に優れるとともに、製造性についても配慮がなされた耐熱合金を提供することを目的とする。
【課題を解決するための手段】
【０００８】
本発明者等は上記課題を解決するため、上記のＩｒ基合金においてその靭性が不足する要因について検討した。そして、その結果、従来のＩｒ基合金では、粒内強度が粒界強度よりも高すぎ、粒界破壊が優先的に生じるため合金全体としての靭性が不足すると考えた。この点について説明すると、本来、Ｉｒは高硬度である反面脆い金属であるが、これに加えてγ’相は粒内に析出する傾向がある。そのため粒内のみが強化され、このようなバランスに欠いた強化がなされると考えられる。そして、この粒内強度と粒界強度とのアンバランスは、鋳造・凝固時の割れ発生にも関与していると考えられる。
【０００９】
本発明者等は、上記のようなＩｒ基合金が包含する問題点を考慮して、Ｉｒを主成分とした合金に替えてＮｉ基合金の適用に想到した。Ｎｉ基合金は、その高温強度はともかく、靭性の観点からは良好な特性を有する合金系だからである。また、Ｎｉ基合金についてはこれまでの知見も豊富であり、添加元素を必要に応じて添加することで、粒界に析出物を析出させることが可能である。従って、粒内強度の向上に応じた粒界強度の強化も可能であり、両者のバランスを良好にすることも可能である。
【００１０】
一方、Ｎｉ基合金は、一般的に融点が１３００〜１４００℃程度であり、高温になると融点に近づくために軟化するという根本的な問題がある。また、従来のＮｉ基合金における高温強度の低下の要因は、γ’相（Ｎｉ３Ａｌ）が高温下で消失するという高温安定性の不足にも起因する。
【００１１】
そこで、本発明者等は、更なる検討を行い、Ｎｉ基合金におけるマトリックス相（γ相）及びγ’相の高温安定性を高める添加元素としてＩｒ及びＷを見出した。そして、Ｉｒ添加による固相温度の上昇作用と、Ｉｒ及びＷ添加によるγ’相の安定性向上作用の双方を利用することで、合金全体の耐熱性を向上させ、従来のＮｉ基合金が有する高靭性を維持しつつもこれを超える高温強度を発揮することを見出し、本発明に想到した。
【００１２】
即ち、本発明は、Ｎｉに必須の添加元素であるＩｒ、Ａｌ、及び、Ｗを添加したＮｉ−Ｉｒ−Ａｌ−Ｗ合金からなる耐熱性Ｎｉ基合金であって、Ｉｒ：５．０〜５０．０質量％、Ａｌ：１．０〜８．０質量％、Ｗ：５．０〜２５．０質量％、残部Ｎｉからなり、必須の強化相として、Ｌ１２構造を有するγ’相がマトリックス中に分散するＮｉ基合金からなる耐熱材料である。
【００１３】
以下、本発明について詳細に説明する。上記の通り、本発明に係る耐熱合金は、Ａｌ、Ｉｒ、Ｗを必須の添加元素とするＮｉ基合金である。そして、本発明では、合金の強化因子として、Ｌ１２構造を有するγ’相を分散させてなる。本発明におけるγ’相は、（Ｎｉ，Ｉｒ）３（Ａｌ，Ｗ）である。このγ’相による析出強化作用は、従来のＮｉ基合金やＩｒ基合金と同様である、γ’相は、強度について逆温度依存性を有するため高温安定性も良好である。そして、本発明では、後述の通り、γ’相の高温安定性が更に向上されていること、及び、合金自体（γ相）の高温強度も向上していることから、従来のＮｉ基耐熱合金に対して、一段と高い高温雰囲気に曝されても優れた高温特性を維持する。
【００１４】
ここで、添加元素であるＡｌは、γ’相の主要な構成元素であり、その析出に必要な成分である。１．０質量％未満のＡｌではγ’相が析出しないか、析出しても高温強度向上に寄与し得る状態はならない。一方で、Ａｌ濃度の増加に伴いγ’相の割合は増加するが、Ａｌを過剰に添加すると、Ｂ２型の金属間化合物（ＮｉＡｌ、以下、Ｂ２相と称する場合がある。）の割合が増加して脆くなり合金の強度を低下させることとなることから、Ａｌ量の上限を８．０質量％としている。尚、Ａｌは、合金の耐酸化性の向上にも寄与する。Ａｌは、好ましくは、１．９〜６．１質量％とする。
【００１５】
Ｗは、Ｎｉ基合金におけるγ’相の高温での安定化に寄与する成分であり、その主要な構成元素である。従来、Ｎｉ基合金おいて、Ｗの添加によりγ’相が安定化することは知られていないが、本発明者等によれば、Ｗ添加によりγ’相の固溶温度を上げることができ、高温での安定性が確保することができる。このＷは、５．０質量％未満の添加ではγ’相の高温安定性向上が十分でない。一方、２５．０質量％を超える過剰添加は、比重の大きいＷを主成分とする相の生成を助長し、偏析が生じやすくなる。尚、Ｗは合金のマトリックスを固溶強化する作用も有する。Ｗは、好ましくは、１０．０〜２０．０質量％とする。
【００１６】
そして、Ｉｒは、マトリクス（γ相）に固溶すると共にγ’相のＮｉに部分置換することで、γ相とγ’相に対してそれぞれ固相線温度、固溶温度を上昇させて耐熱性を向上させる添加元素である。Ｉｒは、５．０質量％以上で添加効果を呈するが、過剰添加すると合金の比重を大きくすることになり、また、合金の固相線温度が高温となるため、上限を５０．０質量％とする。Ｉｒは、好ましくは、１０．０〜４５．０質量％とする。
【００１７】
以上のように、本発明に係るＮｉ基合金は、Ａｌ、Ｗ、Ｉｒの添加量を前記範囲とし、高温下でも強化相として機能し得るγ’相を析出させるものであり、これは本発明者等の検討の結果明らかになった数値範囲である。
【００１８】
本発明に係るＮｉ基合金は、γ’相の適切な分散により高温強度の改善するものであるが、他の相の生成を完全に排除するものではない。即ち、Ａｌ、Ｗ、Ｉｒを上記範囲で添加した場合、組成によってはγ’相のみではなく、Ｂ２相が析出することがある。また、このＮｉ−Ａｌ−Ｗ−Ｉｒ４元系合金では、Ｄ０１９構造のε’相も析出する可能性がある。本発明に係るＮｉ基合金は、これらのγ’相以外の析出物が存在しても高温強度は確保されている。もっとも、本発明に係るＮｉ基合金は、Ｂ２相の析出が比較的抑制されている。
【００１９】
そして、本発明に係るＮｉ基耐熱合金は、その高温特性の更なる向上又は付加的な特性向上のために追加的な添加元素を添加しても良い。この追加的な添加元素としては、Ｂ、Ｃｏ、Ｃｒ、Ｔａ、Ｎｂ、Ｔｉ、Ｖ、Ｍｏが挙げられる。
【００２０】
Ｂは、結晶粒界に偏析して粒界を強化する合金成分であり、高温強度・延性の向上に寄与する。Ｂの添加効果は０．００１質量％以上で顕著になるが、過剰添加は加工性にとって好ましくないので上限を０．１質量％とする。好ましいＢの添加量は、０．００５〜０．０２質量％とする。
【００２１】
Ｃｏは、γ’相の割合を増加させて強度を上昇させるのに有効である。Ｃｏはγ’相のＮｉと部分置換して、その構成元素となる。このような効果は５．０質量％以上のＣｏ添加でみられるが、過剰添加はγ’相の固溶温度を低下させて高温特性が損なわれてしまう。そのため、２０．０質量％をＣｏ含有量の上限とすることが好ましい。尚、Ｃｏは耐摩耗性を向上させるという作用も有する。
【００２２】
Ｃｒも、粒界強化に有効である。また、Ｃｒは合金にＣが添加されている場合、炭化物を形成して粒界近傍に析出することによって粒界を強化する。Ｃｒの添加量は１．０質量％以上で添加効果がみられる。但し、過剰に添加すると合金の融点及びγ’相の固溶温度が下がり高温特性が損なわれてしまう。そのため、Ｃｒの添加量は２５．０質量％以下とすることが好ましい。尚、Ｃｒは、合金表面に緻密な酸化皮膜を作り、耐酸化性を向上させるという作用も有する。
【００２３】
Ｔａは、γ’相を安定化させ、また、固溶強化によりγ相の高温強度の向上に有効な元素である。また、合金にＣが添加されている場合に炭化物を形成・析出することができることから粒界強化に有効な添加元素である。Ｔａは、１．０質量％以上を添加することで前記作用を発揮する。また、過剰添加は有害相の生成や融点降下の原因となるので１０．０質量％を上限とするのが好ましい。
【００２４】
また、Ｎｂ、Ｔｉ、Ｖ、Ｍｏも、γ’相の安定化及びマトリックスを固溶強化して高温強度を向上するのに有効な添加元素である。Ｎｂ、Ｔｉ、Ｖ、Ｍｏは、１．０〜５．０質量％添加するのが好ましい。
【００２５】
以上のように、Ｂ、Ｃｏ、Ｃｒ、Ｔａ、Ｎｂ、Ｔｉ、Ｖ、Ｍｏの添加元素は、粒界近傍で偏析することで粒界の強度を向上させると同時に、γ’相を安定化して強度を向上させることができる。上記の通り、Ｃｏ、Ｃｒ、Ｔａ、Ｎｂ、Ｔｉ、Ｖ、Ｍｏは、γ’相の構成元素としても作用する。このときのγ’相の結晶構造は、添加元素がないＮｉ−Ｉｒ−Ａｌ−Ｗ４元系合金のγ’相と同様のＬ１２構造であり、（Ｎｉ，Ｘ）３（Ａｌ，Ｗ，Ｚ）で示される。ここで、ＸはＩｒ、Ｃｏであり、ＺはＴａ、Ｃｒ、Ｎｂ、Ｔｉ、Ｖ、Ｍｏである。
【００２６】
そして、更に有効な添加元素としてＣが挙げられる。Ｃは、合金中の金属元素と共に炭化物を形成して析出することで高温強度と延性を向上させる。このような効果は０．００１質量％以上のＣ添加でみられるが、過剰添加は加工性や靭性にとって好ましくないので０．５質量％をＣ含有量の上限とする。好ましいＣの添加量は、０．０１〜０．２質量％とする。尚、Ｃは、上記のように炭化物形成において大きな意義があるが、これに加えてＢと同様に偏析することで粒界強化にも有効な元素である。
【００２７】
本発明に係るＮｉ基合金は、上記した複数の添加元素により多元化したときの析出物（炭化物）の制御が容易である。そして、γ’相により強化された粒内強度に見合った粒界強度を得ることができる。
【００２８】
尚、これらの添加元素を添加したＮｉ基合金でもγ’相以外の金属間化合物が析出することがある。この金属間化合物は、添加元素がないＮｉ−Ｉｒ−Ａｌ−Ｗ４元系合金におけるＢ２相と同じ結晶構造である、Ｂ２型の金属間化合物（（Ｎｉ，Ｘ）（Ａｌ，Ｗ，Ｚ））である（Ｘ、Ｚの意義は上記と同様）。この場合も、各構成元素が好適範囲内にありγ’相が析出していれば、γ’相以外の析出物が存在しても高温強度は確保されている。
【００２９】
以上説明した、本発明に係るＮｉ基耐熱合金におけるγ’相の粒径は、１０ｎｍ〜１μｍであることが好ましい。また、その析出量は合金全体に対して合計で２０〜８５体積％であるものが好ましい。析出強化作用は、１０ｎｍ以上の析出物で得られるが、１μｍを超える粗大な析出物では却って低下する。また、十分な析出強化作用を得るためには、２０体積％以上の析出量が必要であるが、８５体積％を超える過剰析出量では延性低下が懸念される。好適な粒径、析出量を得るためには、後述する製造方法において、所定温度域において段階的な時効処理を行うことが好ましい。
【００３０】
本発明に係るＮｉ基合金の製造においては、通常の溶解鋳造法、一方向凝固、鍛造、単結晶法の何れの方法でも製造可能である。そして、各種方法で製造されるＮｉ合金について、時効熱処理を行うことでγ’相を析出させることができる。この時効熱処理は、７００〜１３００℃の温度域に加熱する。好ましくは、７５０〜１２００℃の温度域とする。また、このときの加熱時間は、３０分〜７２時間とするのが好ましい。尚、この熱処理は、例えば１１００℃で４時間加熱し、更に９００℃で２４時間加熱するといったように、複数回行ってもよい。
【００３１】
また、時効熱処理に先立って、均質化のための熱処理を行うのが好ましい。この均質化熱処理は、各種方法で製造されるＮｉ合金を１１００〜１８００℃の温度域に加熱する。好ましくは、１２００〜１６００℃の範囲で加熱する。このときの加熱時間は、３０分〜７２時間とするのが好ましい。
【発明の効果】
【００３２】
本発明に係るＮｉ基合金は、Ｎｉ基合金でありながら従来から使用されてきたものよりも高温強度等の高温特性が格段に優れている。これは、本発明者等が従来のＮｉ基合金に替わる耐熱合金として開発した、Ｉｒ基合金をも超える強度・延性バランスである。そして、本発明に係るＮｉ基合金は製造性にも優れ、鋳造の際の凝固過程で割れが発生することも無い。また、融点も比較的低温に抑制されており、ロストワックス法も適用可能であり寸法精度に優れた成形も可能である。
【図面の簡単な説明】
【００３３】
【図１】第１実施形態のＡ１合金の反射電子像。
【図２】第２実施形態のＡ５合金、Ａ６合金の二次電子像。
【図３】第２実施形態のＡ６合金の反射電子像。
【図４】第２実施形態のＡ８合金の二次電子像。
【図５】第２実施形態のＡ８合金の反射電子像。
【発明を実施するための形態】
【００３４】
以下、本発明の好適な実施例を説明する。
第１実施形態：ここでは、基本組成となるＮｉ−Ｉｒ−Ａｌ−Ｗ合金を組成を調整しつつ製造した。Ｎｉ基合金は、不活性ガス雰囲気中でアーク溶解により溶製し、合金インゴットに鋳造した。本実施形態で製造しＮｉ−Ｉｒ−Ａｌ−Ｗ４元系合金について表１に示す。
【００３５】
【表１】
2014173163.tif 000003
【００３６】
上記の各組成の合金インゴットから試験片を切り出し、条件を調整しつつ熱処理を行い、各種の検討を行った。
【００３７】
［γ’相固溶温度、固相線温度測定］
表１のＡ１〜Ａ３、Ｂ１、Ｂ２の合金について熱処理を行い、γ’相の固溶温度、合金の固相線温度の測定を行った。固溶温度、固相線温度測定は走査示差熱量測定（ＤＳＣ）により行った。この検討は、比較のため、Ｎｉ基耐熱材料として知られているＷａｓｐａｌｏｙ合金（５６％Ｎｉ−１９％Ｃｒ−１３％Ｃｏ−４％Ｍｏ−３％Ｔｉ−１．３％Ａｌ）についても行っている。この結果を表２に示す。
【００３８】
【表２】
2014173163.tif 000004
【００３９】
Ａ１〜Ａ３、Ｂ１、Ｂ２の合金は、Ｎｉ合金としてＷを添加したものであるが、Ｗを含まないＮｉ合金であるＷａｓｐａｌｏｙに対してγ’相の固溶温度が大幅に上昇しており、Ｗ添加によるγ’相の高温安定性上昇効果が確認できる。一方、Ａ１〜Ａ３合金（実施例）は、さらにＩｒを添加したものであるが、Ｂ２合金（比較例）と対比したとき、γ’相固溶温度及び固相線温度の双方が上昇している。これは、Ｉｒ添加が固相線温度の上昇とγ’相固溶温度の上昇の双方に効果があることによるものと考えられる。このことから、ＩｒとＷの同時添加が好適であることが確認できる。但し、Ｂ１合金の結果からわかるように、Ｉｒの添加量が高くなると、固相線温度及びγ’相固溶温度共に１５００℃以上となり、固相線温度が相当高いものなる。
【００４０】
図１は、Ａ１合金をＳＥＭ観察したときの反射電子像である。この合金は、いずれの熱処理後のものでもγ／γ’２相組織を有し、１００〜３００ｎｍのγ’相が析出していた。γ'相の体積分率は、約８０％であった。
【００４１】
［硬度測定］
表１のＡ１〜Ａ４、Ｂ２の合金について、各種の熱処理を行い、硬度測定を行った。硬度測定は、ビッカース試験（荷重５００ｇｆ、加圧時間１５秒、室温）により測定した。この結果を表３に示す。
【００４２】
【表３】
2014173163.tif 000005
【００４３】
室温における硬度の観点から見れば、Ａ１〜Ａ３合金は４００Ｈｖを超える硬度を有し、Ａ４合金も４００Ｈｖに迫る硬度を示す。Ｉｒを含まないＢ２合金（比較例）と対比すると、Ａ１〜Ａ４合金は、Ｉｒ添加によってγ’相の強度上昇効果あったものと認められる。
【００４４】
［高温酸化特性］
表１のＡ１、Ａ３、Ａ４、Ｂ２の合金について、各種の熱処理を行い、高温酸化特性の評価を行った。高温酸化試験は、２ｍｍ×２ｍｍ×２ｍｍの寸法に試験片を切り出し、これを大気中１２００℃で１、４、２４時間熱処理し、その後の重量変化を測定した。この結果を表４に示す。
【００４５】
【表４】
2014173163.tif 000006
【００４６】
上記の耐酸化性測定においては、Ｂ２合金（比較例）は、１２００℃暴露後に酸化被膜が剥離して重量減少しているが、Ｉｒを含むＡ１、Ａ３、Ａ４合金では、わずかな酸化による重量増加にとどまり、Ｂ２合金のような激しい酸化による酸化被膜の剥離は少なく、耐酸化性に優れることが確認された。
【００４７】
［高温強度特性］
表１のＡ１、Ａ３の合金について、熱処理を行った後、高温強度を評価した。ここでは、高温圧縮試験を行って応力−ひずみ線図を作成し、これを基にした０．２％耐力を求めた。この結果を表５に示す。
【００４８】
【表５】
2014173163.tif 000007
【００４９】
表５から、各実施例に係るＮｉ基合金は、高温（１０００℃、１２００℃）でも十分な強度を有することがわかる。上記値に関して、公知のＮｉ基超合金であるＭａｒ−Ｍ２４７の高温強度は、３８０ＭＰａ（１０００℃）、５０ＭＰａ（１２００℃）である。また、Ｗａｓｐａｌｏｙ合金の場合は、２２０ＭＰａ（１０００℃）である。よって、各実施例に係るＮｉ基合金は、これら従来のＮｉ基耐熱合金よりも極めて高い高温強度を有するといえる。
【００５０】
第２実施形態：ここでは、各種の添加元素（Ｂ、Ｃ、Ｃｏ、Ｃｒ、Ｔａ）を添加してＮｉ基合金を製造した。Ｎｉ基合金の製造は、第１実施形態と同様、不活性ガス雰囲気中でアーク溶解、鋳造して合金インゴットを製造した。本実施形態で製造しＮｉ−Ｉｒ−Ａｌ−Ｗ系合金について表６に示す。
【００５１】
【表６】
2014173163.tif 000008
【００５２】
そして、本実施形態でも上記各組成の合金インゴットから試験片を切り出し、条件を調整しつつ熱処理を行い、各種の検討を行った。
【００５３】
［γ’相固溶温度、固相線温度測定］
表６のＡ５〜Ａ９のＮｉ基合金について、第１実施形態と同様、γ’相の固溶温度と合金の固相線温度の測定を行った。この結果を表７に示す。
【００５４】
【表７】
2014173163.tif 000009
【００５５】
［硬度測定］
表６のＡ５〜Ａ１１のＮｉ基合金について、熱処理を行った後硬度測定を行った。硬度測定の条件は第１実施形態と同様である。この結果を表８に示す。
【００５６】
【表８】
2014173163.tif 000010
【００５７】
［高温強度特性］
表６のＡ８、Ａ１２、Ａ１３のＮｉ基合金について、熱処理を行った後、高温圧縮試験を行って０．２％耐力を求めた。この結果を表９に示す。
【００５８】
【表９】
2014173163.tif 000011
【００５９】
以上の結果から、各種の添加元素を添加したＮｉ−Ｉｒ−Ａｌ−Ｗ系合金においてもγ’相の高温安定性の向上、固相線温度の上昇が見られ、γ’相による強度上昇の効果が確認できる。尚、本実施形態のＮｉ合金は、γ’相固溶温度、固相線温度は、添加元素のない合金（第１実施形態）よりも低めであるが、硬度は高くなる傾向があった。これは、各添加元素によるγ’相安定化、炭化物析出、固溶強化の影響によるものと考えられる。Ｂ３合金（比較例）も添加元素により比較的高い硬度が得られているが、合金Ａ５〜Ａ９のように、同時にＩｒを添加することでより高い硬度が得られていることがわかる。そして、高温強度についてみても、優れた結果を示すことが確認できた。
【００６０】
図２は、Ａ５合金、Ａ６合金についてＳＥＭ観察を行ったときの二次電子像を示す。ＳＥＭ観察に先立ち、これらの合金については、２段階の時効処理（１２００℃×４時間と９００℃×２４時間）を行っている。この２段階の時効処理により、サイズの異なるγ’相が析出している。これらのγ’相は、３００〜８００ｎｍの大サイズのγ’相の間に１０〜５０ｎｍの微細なγ'相が析出している。各合金のγ'相の体積分率は、Ａ５合金で約４５％、Ａ６合金で約５０％であった。また、図３は、同じ熱処理を行ったＡ６合金の反射電子像である。写真中で粒界の黒いコントラストはＭ２３Ｃ６炭化物であることがＥＰＭＡ分析から確認されている。そして、粒内にも白いコントラストの析出相が確認されているが、これはＭＣ炭化物であると推定される。
【００６１】
更に、図４は、Ａ８合金についてＳＥＭ観察を行ったときの二次電子像を示すこの合金では、１００〜２００ｎｍのγ’相が析出しており、γ'相の体積分率は約６５％であった。また、図５は、Ａ８合金の反射電子像である。粒界を中心に白いコントラストの析出物が観察されるが、これらはＭ２３Ｃ６炭化物とＭＣ炭化物が析出・分散したものである。
【産業上の利用可能性】
【００６２】
本発明は、従来のＮｉ基耐熱合金よりも高温強度、耐酸化性等の高温特性に優れるＮｉ合金である。本発明は、ガスタービン、飛行機用エンジン、化学プラント、ターボチャージャーロータ等の自動車用エンジン、高温炉等の部材に好適である。
【００６３】
また、耐熱合金の用途として、近年、摩擦攪拌接合（ＦＳＷ）のツールへの適用が挙げられている。摩擦攪拌接合は、被接合材間にツールを押圧し、ツールを高速回転させながら接合方向に移動させる接合方法である。この接合方法は、ツールと被接合材との摩擦熱と固相攪拌により接合するものであり、ツールは相当高温となる。従来のＮｉ基合金はアルミニウム等の比較的低融点の金属の接合には適用できるが、鉄鋼材料、チタン合金、ニッケル基合金、ジルコニウム基合金などの高融点材料に対しては高温強度の観点から使用できなかった。本発明に係るＮｉ基合金は、高温強度が改善されたことから上述の高融点材料を接合するための摩擦攪拌接合用ツールの構成材料として適用できる。
【図１】
2014173163.tif 000012
【図２】
2014173163.tif 000013
【図３】
2014173163.tif 000014
【図４】
2014173163.tif 000015
【図５】
2014173163.tif 000016